Film (1) électroluminescent flexible, caractérisé en ce qu’il comprend successivement : une couche de support (2) flexible ; une première couche d’électrode (3) flexible en matériau conducteur ; une couche électriquement isolante (4) flexible en matériau diélectrique ; une couche électroluminescente (5) flexible, comprenant une couche de luminophore (6) présentant un indice de réfraction n lum et au moins un élément d’adaptation (7) de l’indice de réfraction présentant un indice de réfraction n ng ; une seconde couche d’électrode (8) flexible et transparente en matériau conducteur présentant un indice de réfraction n élec ; une couche de protection (9) flexible et transparente ; dans lequel n lum > n ng > n élec . Film (1) selon la revendication 1, caractérisé en ce que la couche de luminophore (6) comprend du sulfure de zinc dopé avec au moins un métal incluant le cuivre. Film (1) selon la revendication 1 ou 2, caractérisé en ce que la couche électroluminescente (5) comprend une couche d’élément d’adaptation (7) de l’indice de réfraction située au-dessus de la couche de luminophore (6). Film (1) selon la revendication 1 ou 2, caractérisé en ce que la couche électroluminescente (5) comprend des éléments d’adaptation (7) de l’indice de réfraction noyés dans la couche de luminophore (6). Film (1) selon l’une quelconque des revendications précédentes, caractérisé en ce qu’un élément d’adaptation (7) de l’indice de réfraction comporte des nano-antennes (10). Film (1) selon la revendication précédente, caractérisé en ce que les nano-antennes (10) sont des nanoparticules colloïdales, préférentiellement des nano-cubes. Film (1) selon la revendication 5, caractérisé en ce que les nano-antennes (10) sont des nanofibres, des nanotubes, des nanofilaments, des nanofils, des nanotiges ou des nanobâtonnets. Film (1) selon l’une quelconque des revendications 5 à 7, caractérisé en ce que les nano-antennes (10) sont à base d’argent, d’or, de platine, d’oxyde de zinc ou de leur mélange. Film (1) selon l’une quelconque des revendications précédentes, caractérisé en ce que le matériau diélectrique de la couche électriquement isolante (4) comprend une matrice en résine époxy chargée en particules de titanate de métal alcalino-terreux choisi parmi : CaTiO 3, Ba x Sr (1-x) TiO 3 et leur mélange, avec 0 ≤ x ≤ 1. Film (1) selon l’une quelconque des revendications précédentes, caractérisé en ce qu’au moins une couche parmi la première couche d’électrode (3) et la seconde couche d’électrode (8) est sous la forme d’un nanofilet (11), d’un treillis métallique ou d’une couche plane homogène. Film (1) selon l’une quelconque des revendications précédentes, caractérisé en ce qu’au moins une couche parmi la première couche d’électrode (3) et la seconde couche d’électrode (8) comprend des nanofils d'argent, de cuivre, de nitrure de gallium ou d'oxyde de zinc, des nanotubes de carbone, du graphène, un matériau à base d’oxyde métallique, un matériau à base de poly(3,4-éthylènedioxythiophène), un matériau à base de poly(3,4-éthylènedioxythiophène) mélangé avec du poly(styrène sulfonate) de sodium ou un matériau à base de poly(3,4-éthylènedioxythiophène) mélangé avec du tosylate. Film (1) selon la revendication précédente, caractérisé en ce que le matériau à base d’oxyde métallique comprend au moins un composé choisi parmi l’oxyde d’indium-étain, l’oxyde de zinc, l’oxyde de zinc dopé à l’aluminium, le dioxyde de titane et le dioxyde d'étain dopé au fluor. Film (1) selon l’une quelconque des revendications précédentes, caractérisé en ce que la couche de support (2), la première couche d’électrode (3), la couche électriquement isolante (4) et la couche électroluminescente (5) sont transparentes. Film (1) selon l’une quelconque des revendications précédentes, caractérisé en ce qu’au moins une couche parmi la couche de support (2) et la couche de protection (9) est en polytéréphtalate d'éthylène, en un siloxane à base de monoxyde de silicium polymérisé, en polyméthacrylate de méthyle, en polycaprolactone, en polycarbonate ou en un mélange d’au moins deux de ces produits. Film (1) selon l’une quelconque des revendications précédentes, caractérisé en ce que la couche de luminophore (6) comprend du sulfure de zinc, un mélange de sulfure de zinc et de sulfure de cadmium, ou un mélange de sulfure de zinc, de sulfure de cadmium, de séléniure de zinc et de séléniure de cadmium, lesquelles compositions métalliques étant dopées au cuivre uniquement ou dopées au cuivre et avec au moins un composé choisi dans le groupe constitué par le grenat d'yttrium et d'aluminium, le manganèse, l’aluminium, l’europium et les colorants inorganiques Film (1) selon l’une quelconque des revendications précédentes, caractérisé en ce que la couche de protection (9) comprend une matière transparente anti-UV, un additif anti-UV ou un revêtement transparent anti-UV. Film (1) selon l’une quelconque des revendications précédentes, caractérisé en ce que la couche de protection (9) comporte une couche en matière transparente anti-UV choisie parmi une résine acrylique, un mélange de polyéthylène haute densité et d’oxyde de zinc, le polycarbonate, le polyamide-imide et le poly(fluorure de vinylidène). Film (1) selon l’une quelconque des revendications précédentes, caractérisé en ce qu’il présente une épaisseur globale comprise entre 1,0 et 5,0 mm, plus préférentiellement comprise entre 1,5 et 3,5 mm et plus préférentiellement comprise entre 2,0 et 2,5 mm. Film (1) selon l’une quelconque des revendications précédentes, caractérisé en ce qu’il comprend successivement : une couche de support (2) en PET ; une première couche d’électrode (3) comprenant un nanofilet (11) d’oxyde d'indium-étain, des nanofils d'argent ou des nanofils de cuivre ; une couche électriquement isolante (4) comprenant une matrice en résine époxy chargée en particules de titanate de baryum ; une couche électroluminescente (5), comportant une couche de luminophore (6) comprenant du sulfure de zinc dopé avec au moins un métal incluant le cuivre, et comportant au moins un élément d’adaptation de l’indice de réfraction (7) comprenant des nanofils d'oxyde de zinc ou des nanocubes d’argent ; une seconde couche d’électrode (8) comprenant un nanofilet d’oxyde d'indium-étain, des nanofils d'argent ou des nanofils de cuivre ; et une couche de protection (9) comprenant du Plasil.